Matériau en acier dont les grains qui le composent comprennent une matrice dans laquelle sont incorporés des précipités, le matériau comprend : i) les éléments suivants, en pourcentage massique : 16 % à 20 % de chrome, 8 % à 14 % de nickel, 0,001 % à 0,030 % de carbone, 0,001 % à 0,050 %, de préférence 0,001 % à 0,030 %, d'oxygène, 0 % à 2 % de manganèse, 0 % à 3 % de molybdène, 0 % à 1 % de silicium, le reste étant constitué de fer ; ii) des marques associées aux limites des bains de fusion ovales dont la profondeur est inférieure à 100 µm présentes au sein du matériau ou dans la matrice ; iii) des précipités sphériques dont la taille moyenne varie entre 10 et 150 nm, identifiés comme étant des oxydes de Mn et Si, en lien avec la solidification rapide du matériau, les précipités comprenant au moins un élément métallique choisi parmi un élément métallique M, un élément métallique M', un élément métallique M'' ou leurs mélanges ; avec M, M’ et M’’ étant choisis, indépendamment l'un de l'autre, parmi l’yttrium, le titane, le fer, le chrome, le tungstène, le silicium, le zirconium, le thorium, le magnésium, le manganèse, l’aluminium, le hafnium, le molybdène ou leurs mélanges ; iv) des grains non colonnaires de morphologie équiaxe dont la taille moyenne est inférieure à 40 µm ; le matériau en acier est caractérisé en ce que - la répartition des joints de grains à la surface du matériau est de 74,2% de joints fortement désorientés >10° ou HAGB, 8,6% de joints faiblement désorientés entre 2° et 10° ou LAGB, et 17,2% de joints de macles ; - les grains qui composent le matériau sont constitués de cellules sub-micrométriques, ayant un diamètre moyen inférieur à 1 µm, et une structure cellulaire elle-même constituée d’une sous-structure cellulaire nanométrique interne dont les cellules présentent un diamètre moyen inférieur à 100 nm et sont organisées de manière régulière recouvrant uniformément la matrice des cellules sub-micrométriques ; et des précipités sphériques dont la taille moyenne est comprise entre 1 et 10 nm, répartis majoritairement le long des parois de ladite sous-structure cellulaire nanométrique interne et avec une densité surfacique en moyenne de 40 précipités par µm². Matériau selon la revendication 1, caractérisé en ce qu’il a une densité relative comprise entre 70,0% et 99,9% mesurée par la méthode d’Archimède. Matériau selon la revendication 1 ou 2, caractérisé en ce que la sous-structure cellulaire nanométrique interne forme un réseau ordonné dont la morphologie s’apparente à une structure en nid d’abeille. Matériau selon l’une quelconque des revendications 1 à 3, caractérisé en ce qu’il comprend 0,1% à 2% en masse d’au moins un oxyde de Mn et Si, par rapport à la masse totale du matériau. Matériau selon l’une quelconque des revendications 1 à 4, caractérisé en ce qu’il comprend 0,1 % à 1,5 % en masse de précipités sphériques dont la taille est comprise entre 1 et 10 nm ou nano-précipités, par rapport à la masse totale du matériau. Matériau selon l’une quelconque des revendications 1 à 5, caractérisé en ce que la matrice a la composition chimique d'un acier de type 316 L ou 304 L, telle que spécifiée respectivement dans la norme ASTM A666 ou RCC-MRx. Matériau selon l’une quelconque des revendications 1 à 6, caractérisé en ce qu’il comprend des précipités comprenant : - au moins un oxyde de Mn et Si sphérique dont la taille varie entre 10 et 150 nm ; -au moins un oxyde métallique choisi parmi au moins un oxyde simple MO 2-x avec l'indice x compris entre 0 et 1, au moins un oxyde mixte MM' y' O 5-x' avec 0 y' M'' y'' O 5-x'' avec 0 - éventuellement au moins un composé intermétallique choisi parmi YFe 3 , Fe 2 Ti, FeCrWTi ou leurs mélanges ; ou leurs mélanges. Matériau selon l’une quelconque des revendications 1 à 7, caractérisé en ce qu’il comprend des précipités comprenant : - l’oxyde de Mn et Si ; - l'oxyde simple MO 2-x est choisi parmi Y 2 O 3 , Fe 2 O 3 , FeO, Fe 3 O 4 , Cr 2 O 3 , TiO 2 , Al 2 O 3 , HfO 2 , SiO 2 , ZrO 2 , ThO 2 , MgO, MnO, MnO 2 ou leurs mélanges, - l'oxyde mixte MM' y' O 5-x' est choisi parmi FeTiO 3 , Y 2 Ti 2 O 7 , YTi 2 O 5 ou leurs mélanges, - l'oxyde mixte MM' y' M'' y'' O 5-x'' est de formule générale de type SiOAlMn. Utilisation d’un matériau en acier selon l’une quelconque des revendications 1 à 8, dans les domaines suivants : - les équipements publics, - l’industrie chimique, pétrochimique et pharmaceutique, - le secteur des transports comme l’automobile, l’aéronautique, l’aérospatial, le transport nautique, le transport ferroviaire, - l’industrie alimentaire, - le bâtiment, - le secteur médical, - la construction navale, - les composants mécaniques, - le secteur de l’énergie comme le nucléaire, l’hydraulique, le thermique, - l’outillage de frappe et de coupe, - le mobilier, - les équipements électroménagers. Pièce comprenant en tout ou en partie un matériau en acier selon l’une quelconque des revendications 1 à 8.